(57)【特許請求の範囲】
【請求項１】
伸縮目地部がある床スラブの下地全面に、高分子組成塗膜物の層と繊維強化熱硬化樹脂層４とを組み合わせた複合被覆塗膜防水層を形成する、床スラブの防水処理方法において、
上記既存目地部を跨いで、その両側の床スラブに架橋するように、前記高分子組成塗膜物の層と繊維強化熱硬化樹脂層との間に、所要の強度を有する２枚以上の補強材を積層した繊維強化熱硬化樹脂構造を配設し、
前記補強材のうち第１の補強材を、前記高分子組成塗膜物の層に沿って設け、第２の補強材を、前記第１の補強材を覆い、かつ両側部が前記高分子組成塗膜物の層に達するように設けることで、下地の挙動に基づく伸縮目地部付近の防水破壊を防止することを特徴とする、床スラブの防水処理方法。
【請求項２】
前記補強材の幅は、既存目地部の幅の１．５倍以上であり、少なくとも第２の補強材の幅は、第１の補強材の幅よりも１．５倍〜３倍であることを特徴とする請求項１に記載の床スラブの防水処理方法。
【請求項３】
前記繊維強化熱硬化樹脂構造の補強材は、重量が２３０ｇ／ｍ2 以上のガラスチョップド・ストランド・マットもしくはガラスロービング・クロスであることを特徴とする請求項１あるいは２に記載の床スラブの防水処理方法。
【請求項４】
前記繊維強化熱硬化樹脂構造の樹脂は、ＪＩＳ：Ｋー７２０７：荷重たわみ温度試験で７０℃以上、バーコール硬度が５０以上を示す不飽和ポリエステル樹脂もしくはビニルエステル樹脂であることを特徴とする請求項１ないし３に記載の床スラブの防水処理方法。
【発明の詳細な説明】
【０００１】
【発明の属する技術分野】
本発明は、主として、建築物の屋内外の床スラブの下地全面に、複合被覆防水塗膜層を施工する際、既存の目地部での防水性を強化した、床スラブの防水処理方法に関する。
【０００２】
【従来の技術】
従来、伸縮目地部にコーキング材を充填した後、床スラブの下地全面に、複合被覆防水塗膜層を形成することで、床面の防水処置としていたが、繊維強化熱硬化樹脂層を備えているにも拘わらず、伸縮目地部に対応する箇所で、複合被覆防水塗膜層が破壊され、その防水性を損なう場合がある。
【０００３】
【発明が解決しようとする課題】
これは、気温、日射などの熱的要因で、下地が挙動する際、膨張・収縮の量が伸縮目地部に集中する結果、その箇所での発生応力に、繊維強化熱硬化樹脂層の強度が耐えられないためである。特に、温度差の激しい屋外の床面では、比較的短期間で、防水破壊が起こる虞がある。
【０００４】
本発明は、上記事情に基づいてなされたもので、熱的要因で起こる下地の挙動の際に、膨張・収縮による発生応力に耐えるように、既存目地部に対応する箇所での防水層の強度を高めるようにした、床スラブの防水処理方法を提供することを目的としている。
【０００５】
【課題を解決するための手段】
上記目的を達成するため、本発明では、伸縮目地部がある床スラブの下地全面に、高分子組成塗膜物の層と繊維強化熱硬化樹脂層４とを組み合わせた複合被覆塗膜防水層を形成する、床スラブの防水処理方法において、上記既存目地部を跨いで、その両側の床スラブに架橋するように、前記高分子組成塗膜物の層と繊維強化熱硬化樹脂層との間に、所要の強度を有する２枚以上の補強材を積層した繊維強化熱硬化樹脂構造を配設し、前記補強材のうち第１の補強材を、前記高分子組成塗膜物の層に沿って設け、第２の補強材を、前記第１の補強材を覆い、かつ両側部が前記高分子組成塗膜物の層に達するように設けることで、下地の挙動に基づく伸縮目地部付近の防水破壊を防止する。
【０００６】
前記補強材の幅は、既存目地部の幅の１．５倍以上であり、少なくとも第２の補強材の幅は、第１の補強材の幅よりも１．５倍〜３倍であることが好ましい。
また、前記繊維強化熱硬化樹脂構造の補強材は、重量が２３０ｇ／ｍ2 以上のガラスチョップド・ストランド・マットもしくはガラスロービング・クロスであることが好ましい。更に、前記繊維強化熱硬化樹脂構造の樹脂は、ＪＩＳ：Ｋー７２０７：荷重たわみ温度試験で７０℃以上、バーコール硬度が５０以上を示す不飽和ポリエステル樹脂もしくはビニルエステル樹脂であるとよい。
【０００７】
【発明の実施の形態】
本発明では、図１に示すように、床スラブ１、１間に伸縮目地部２（この目地部には、防水に先立って、予め、コーキング材が充填されている）を備えている下地全面に対して、高分子組成塗膜物の層３、繊維強化熱硬化樹脂層４の順序で、複合被覆塗膜防水層が形成されるが、特に、既存目地部２を跨いで、その両側の床スラブ１、１に架橋するように、高分子組成塗膜物の層３と繊維強化熱硬化樹脂層４との間に、所要の強度を有する補強材５ａ、５ｂを積層した繊維強化熱硬化樹脂構造５を配設することで、下地１、１の挙動に基づく伸縮目地部２付近の防水破壊を防止するのである。なお、図中、５ｃは繊維強化熱硬化樹脂構造５の外装面となる熱硬化樹脂層である。また、６はゴムまたは弾性系樹脂モルタルよりなるコーキング材、７はそのバックアップ材である。
【０００８】
なお、この場合、補強材は、上述の実施の態様において示すように、少なくとも２枚以上を積層したものであり、その幅は、既存目地部２の幅の１．５倍以上であり、少なくとも２枚目の補強材の幅は、１枚目の幅よりも１．５倍〜３倍であることが好ましい。また、繊維強化熱硬化樹脂構造５の補強部材は、その重量が２３０ｇ／ｍ2 以上の、好ましくは、３００ｇ／ｍ2 以上のガラスチョップド・ストランド・マットもしくはガラスロービング・クロス（厚さ：０．８ｍｍ以上）であるとよい。更に、繊維強化熱硬化樹脂構造５の樹脂５ｃは、７０℃（安全率１１０％として）以上の温度でバーコール硬度が５０以上（ＪＩＳ：Ｋー７２０７：荷重たわみ温度試験）である不飽和ポリエステル樹脂もしくはビニルエステル樹脂であるとよい。
【０００９】
また、上述の層３を構成する高分子組成塗膜物には、ウレタンゴム系、アクリルゴム系、ゴムアスファルト系などの、好ましくは、ＪＩＳ  Ｋ−６３０１に規定する引っ張り伸び率が４００％以上のウレタンゴム（好ましくは厚さ：０．８ｍｍ以上）が好ましい。また、繊維強化熱硬化樹脂層４には、例えば、厚さが１．０ｍｍ以上の、硬質ウレタン樹脂、エポキシ樹脂、不飽和ポリエステル樹脂、ビニルエステル樹脂などが用いられる。
【００１０】
このような構成では、高分子組成塗膜物の層３（緩衝層）は、下地が収縮する（伸縮目地部に対応する箇所での、防水層が引っ張られる方向）場合には、下地の挙動を繊維強化熱硬化樹脂層４に直接伝達しないように機能するが、下地が膨張する（前記防水層が目地部の方向に圧縮される）場合には、発生応力が、上述の高分子組成塗膜物の層３のみでは、緩衝できないが、本発明のように、複数層の補強材を有する繊維強化熱硬化樹脂構造５の働きで、発生応力が分散され、過剰負荷とならないから、繊維強化熱硬化樹脂層４が破壊されるのを防止できる。その結果、長期にわたる熱的な膨張、収縮作用に耐えて、防水性を維持できるのである。
【００１１】
なお、夏期の日射などで、熱硬化樹脂層の表面温度が６０℃以上に上昇する屋外床面などの場合には、この温度で熱硬化樹脂層５ｃが変形するのを避けるために、補強材による繊維強化熱硬化樹脂構造５の樹脂層には、熱的に影響されない、前述のような不飽和ポリエステル樹脂またはビニルエステル樹脂が用いられるとよい。
【００１２】
【実施例】
次に、本発明に係わる補強材を採用した繊維強化樹脂構造５の有用性について、試験結果を例示して、説明する。即ち、供試体の最初の既存目地部の幅が２０ｍｍであり、床スラブ（下地板）１、１を、常温下および加熱状態下で、図２のように、目地部の挙動幅を４．０ｍｍ（０ｍｍ←→４．０ｍｍ／１サイクル）になるように、圧縮方向および引張方向へと稼動し、供試体に不具合（防水破壊）が発生するまでの稼動回数を確認するのである。
【００１３】
なお、供試体の仕様は次の通りである。即ち、高分子組成塗膜物の層３にはダイフレックス製ウレタンゴム系防水材：厚み＝１．５４ｍｍ（商品名：ＤＳカラー）が使用され、下地板との間は接着剤で接着する。その上には、接着剤を介して、複数層の補強材（ガラスチョップド・ストランド・マット：＃２３０＝重量：２３０ｇ／ｍ2 、＃３００＝重量：３００ｇ／ｍ2 、＃４５０＝重量：４５０ｇ／ｍ2 ）および熱硬化樹脂層（ＲＰ＃３００＝荷重たわみ温度：７０℃以上、ＲＰ＃１５００＝荷重たわみ温度：１００℃以上）を有する繊維強化熱硬化樹脂構造、並びに、外表面となる繊維強化熱硬化樹脂層（ダイフレックス製ＦＲＰ：厚み＝１．１ｍｍ、商品名ＲＰ＃１００とガラスマット＃４５０との組合せ）を積層する。その試験結果は、表１の通りである。
【００１４】
【表１】
0003708206.tif 000002
0003708206.tif 000003
0003708206.tif 000004
0003708206.tif 000005
【００１５】
【発明の効果】
本発明は、以上詳述したようになり、伸縮目地部がある床スラブの下地全面に、高分子組成塗膜物の層と繊維強化熱硬化樹脂層とを組み合わせた複合被覆塗膜防水層を形成する、床スラブの防水処理方法において、上記既存目地部を跨いで、その両側の床スラブに架橋するように、前記高分子組成塗膜物の層と繊維強化熱硬化樹脂層との間に、所要の強度を有する補強材を積層した繊維強化熱硬化樹脂構造を配設することで、下地の挙動に基づく伸縮目地部付近の防水破壊を防止することができ、本来の目的である長期間に亘る防水機能を保持できる。
【図面の簡単な説明】
【図１】本発明の実施の形態を説明する模式図である。
【図２】本発明に係わる供試体の模式図である。
【符号の説明】
１    床スラブ
２    既存目地部（伸縮目地部）
３    高分子組成塗膜物の層
４    繊維強化熱硬化樹脂層
５    繊維強化熱硬化樹脂構造
５ａ、５ｂ    補強材
５ｃ    熱硬化樹脂
６    コーキング材
７    バックアップ材
【図１】
0003708206.tif 000006
【図２】
0003708206.tif 000007